(57)【要約】【課題】  化粧柱，化粧壁，エレベータの鏡面等に使用され、面耐疵付き性に優れたステンレス鋼製鏡板を提供する。【解決手段】  鏡面研磨したステンレス鋼板を基材とし、膜厚：１〜１０μｍのＮｉ-Ｂめっき層が設けられたステンレス鋼製鏡板である。鏡面研磨したステンレス鋼板に代え、Ｃｕ又はＮｉめっきしたステンレス鋼板を鏡面ロール圧延することにより光沢を付与しためっきステンレス鋼板を使用することも可能である。硬質のＮｉ-Ｂめっき層によって耐疵付き性が向上するが、Ｎｉ-Ｂめっき後に還元雰囲気中で加熱処理すると、耐疵付き性が更に向上する。【選択図】      図１
2005256079.tif 000002
【特許請求の範囲】
【請求項１】
鏡面研磨したステンレス鋼板を基材とし、Ｎｉ-Ｂめっき層がステンレス鋼板表面に形成されていることを特徴とするステンレス鋼製鏡板。
【請求項２】
ステンレス鋼板を基材とし、鏡面ロール圧延した光沢Ｃｕめっき層又は光沢Ｎｉめっき層を介してＮｉ-Ｂめっき層が設けられていることを特徴とするステンレス鋼製鏡板。
【請求項３】
Ｎｉ-Ｂめっき層が電気めっき法で形成された膜厚：１〜１０μｍの層である請求項１又は２記載のステンレス鋼製鏡板。
【請求項４】
還元雰囲気中での加熱処理によりＮｉ-Ｂめっき層が硬化されている請求項１〜３何れかに記載のステンレス鋼製鏡板。
【発明の詳細な説明】
【技術分野】
【０００１】
本発明は、化粧柱，化粧壁，エレベータ用内壁等の建材として使用される耐疵付き性を改善したステンレス製鏡板に関する。
【背景技術】
【０００２】
ステンレス鋼板は、良好な表面反射特性を活用して化粧柱，化粧壁，エレベータ用内壁等の建材として使用されている。たとえば、バリアフリーの要求が強くなっている傾向に対応し、車椅子の乗り降りを前提としたエレベータでは鏡板の設置が義務付けられおり、ステンレス鋼製鏡板の適用が検討されている。
従来のステンレス鋼製鏡板は、バフ等を用いてSUS304ＢＡ材を鏡面仕上げすることにより製造されているが、異物との接触によって疵付きやすいことが欠点である。疵付き易さはHV１４０〜１８０程度の軟質母材が原因であり、衣類のボタンとの摺擦によっても疵がつき鏡板の外観劣化が著しい。地下鉄等の公共施設の壁材に使用されているステンレス鋼製鏡板では、疵付きが落書きを誘発させる原因となり美観が著しく損なわれる。
【０００３】
ステンレス鋼製鏡板の耐疵付き性を改善するため、高強度ステンレス鋼製鏡板が一部で使用されている。しかし、鏡面仕上げ用に開発されたステンレス鋼板（たとえば、特許文献１）では、母材硬度が高いことから鏡面研磨にかかる負担が大きくなる。しかも、強度そのものはHV３００〜５００程度に過ぎず、負担の大きな鏡面研磨の割には不十分な耐疵付き性しか得られない。
【特許文献１】特開平11-152550号公報
【０００４】
ステンレス鋼板に硬質の表面層を形成するとき、耐疵付き性が改善される。硬質表面層としては、無電解Ｎｉめっき層が知られている（特許文献２）。しかし、無電解Ｎｉめっきでは析出速度が０.１μｍ／ｍｍと遅いため、必要な膜厚の無電解Ｎｉめっき層を得るために長時間処理を余儀なくされ、結果として製造コストの上昇を招く。なお、特許文献２は、刃付け加工するため内視鏡用鉗子の基材に硬質の無電解Ｎｉめっき層を設けており、ステンレス鋼製鏡板としての用途を紹介した文献ではない。
【特許文献２】特開2001-269346号公報
【発明の開示】
【発明が解決しようとする課題】
【０００５】
本発明は、鏡板基材として使用されるステンレス鋼板の耐疵付き性を改善する硬質被覆層について種々調査・検討した結果、硬質のＮｉ-Ｂめっき層が基材の表面状態を反映した平坦度で形成されることを利用することにより、基材の鏡面研磨にかかる負担を軽減すると共に耐疵付き性を改善したステンレス鋼製鏡板を提供することを目的とする。
【課題を解決するための手段】
【０００６】
本発明のステンレス鋼製鏡板は、鏡面研磨したステンレス鋼板や、鏡面ロール圧延で平滑化した光沢Ｃｕめっき層又は光沢Ｎｉめっき層のあるステンレス鋼製鏡板を基材に使用している。鏡面研磨したステンレス鋼板には、Ｎｉ-Ｂめっき層を直接設けることができる。ステンレス鋼板に設けたＣｕ又はＮｉめっき層を鏡面ロール圧延によって平滑化すると、ステンレス鋼板の鏡面研磨を省略できる。
Ｎｉ-Ｂめっき層は、電気めっき法で形成された膜厚：１〜１０μｍの層が好ましく、更に還元雰囲気中で加熱処理するとＮｉ-Ｂめっき層が硬化して耐疵付き性が一層向上する。
【発明の効果】
【０００７】
電気めっき法で形成されるＮｉ-Ｂめっき層は、電析粒が小さくステンレス鋼板の表面形態を反映した表面を呈する。そのため、鏡面研磨したステンレス鋼板を基材に使用すると、めっき層表面も鏡面状態になる。また、ステンレス鋼板表面に設けた光沢Ｃｕめっき層又は光沢Ｎｉめっき層を鏡面ロール圧延して平滑化すると、平滑表面を倣った状態でＮｉ-Ｂめっき層が生成するので、負担の大きな鏡面研磨を省略しても鏡板として使用可能な表面状態が得られる。
Ｎｉ-Ｂめっき層はめっきしたままで硬さがHV８００にも達するため、耐疵付き性が大幅に改善される。また、還元雰囲気中での加熱処理によってHV１２００以上に硬質化することもでき、一層優れた耐疵付き性が付与される。
【発明を実施するための最良の形態】
【０００８】
本発明は、鏡板として使用されるステンレス鋼板の耐疵付き性を改善するものであり、ステンレス鋼の鋼種には特段の制約が加わらず、従来から鏡類に使用されているSUS304やNSS431DP2以外にも研磨によって鏡面が得られる限り何れの鋼種も使用可能である。また、光沢Ｃｕ又はＮｉめっきしたステンレス鋼板を鏡面ロール圧延することにより光沢化しためっき層を介する場合、ステンレス鋼板の鏡面仕上げ材を必要とせず、Ｎo.２Ｄ仕上げ材やＮo.２Ｂ仕上げ材も使用可能である。したがって、圧延時に発生するリジングにより鏡面仕上げが困難であったSUS430や発銹性の面から使用困難であったSUH409等、低級ステンレス鋼でも鏡板素材に使用できる。
【０００９】
鏡面研磨したステンレス鋼板を基材とする場合、冷間圧延後に光輝焼鈍されたＢＡ仕上げ材をバフ研磨することにより鏡面状に表面改質される。ダルロール圧延仕上げ材であっても、粗研磨，中研磨を経て最終的にバフ研磨することにより鏡面仕上げ可能である。
硬質のＮｉ-Ｂめっき層は、たとえばトリメチルアミン，トリエチルアミンボラン，ジメチルアミンボラン等のアミン付加水素化合物をＮｉの還元剤としてワット浴に添加しためっき液を用いた電気めっき法で形成される。アミン付加水素化合物は、電解反応でＮｉが還元析出する際に微細な電析粒の形成を促進させ、同時にホウ素が共析するため、鏡面状の平滑表面を持つＮｉ-Ｂめっき層が形成される。ワット浴を用いた電気めっき条件は、たとえば表１に示す範囲で選定される。
【００１０】
2005256079.tif 000003
【００１１】
耐疵付き性に有効な硬さを得る上では、Ｎｉ-Ｂめっき層の膜厚を１μｍ以上にすることが好ましい。しかし、１０μｍを超える厚膜では、電析応力によってＮｉ-Ｂめっき層にクラックが入り鏡面を示さなくなる。また、予め陰極効率の低いＮｉストライクめっきを０.０２〜０.３μｍ程度の厚みで施すと、ステンレス鋼板に対するＮｉ-Ｂめっき層の密着性が向上する。
【００１２】
ステンレス鋼板の鏡面研磨を省略する場合、好ましくは膜厚：２〜１０μｍのＣｕめっき層又はＮｉめっき層を介してＮｉ-Ｂめっき層がが設けられる。
Ｃｕめっき浴としては、光沢度の高いＣｕめっき層を形成するため、光沢化剤，塩素イオンを添加した硫酸銅めっき浴が好ましい。光沢化剤には、市販の光沢化剤やゼラチン，膠等の蛋白類、果糖，ブドウ糖等の糖類、フェノール，フェノールスルホン酸，チオ尿素，安息香酸，タンニン，ジメチルアニリン等の有機物がある。光沢度の高いＣｕめっき層が得られる標準的な電気めっき条件を表２に示す。
【００１３】
2005256079.tif 000004
【００１４】
Ｎｉめっき浴としては、光沢化剤を添加したワット浴が好ましい。光沢化剤には、ベンゼン，ナフタレン，スルホン酸等の一次光沢化剤とブタンジオール，クマリン，チオ尿素等の二次光沢化剤がある。一次光沢化剤は平滑作用が少ないが、二次光沢化剤と併用することにより良好な平滑化作用を呈する。次工程の鏡面ロール圧延で良好な鏡面外観を得るためにも、一次光沢化剤，二次光沢化剤の併用が好ましい。光沢度の高いＮｉめっき層が得られる標準的な電気めっき条件を表３に示す。
【００１５】
2005256079.tif 000005
【００１６】
鏡面研磨に代わる鏡面ロール圧延で光沢度を高めた光沢Ｃｕ又は光沢Ｎｉめっき層により良好な鏡面状態を得るためには、Ｃｕ又はＮｉめっき層を２μｍ以上の膜厚で形成することが好ましい。しかし、１０μｍを超える厚膜のＣｕ又はＮｉめっき層では、析出に時間がかかり経済的に不利となる。形成したＣｕ又はＮｉめっき層を鏡面ロール圧延すると、平滑で光沢のある鏡面に仕上げられる。
【００１７】
鏡面研磨したステンレス鋼板又は鏡面ロール圧延したＣｕ又はＮｉめっき層上に形成されるＮｉ-Ｂめっき層は、ステンレス鋼板やＣｕ又はＮｉめっき層の平滑表面を倣った状態で成長する。したがって、鏡面ロール圧延では目標の鏡面が得られる表面粗さをもつロールの使用が好ましい。具体的には、JIS R6001による３２０番以上で鏡面仕上げしたロールが使用される。鏡面ロール圧延に際し、低粘度圧延油の使用等、一般的な高光沢が得られる圧延条件が設定される。
【００１８】
更に、Ｎｉ-Ｂめっき層が設けられたステンレス鋼板を還元雰囲気中で加熱処理すると、Ｎｉ-Ｂめっき層がHV１２００以上に硬質化し耐疵付き性が一層改善される。Ｎｉ-Ｂめっき層の硬質化には、たとえばＮ2，Ｈ2，Ｎ2＋Ｈ2等の雰囲気中で５００〜６００℃に数時間程度加熱する条件が採用される。
【００１９】
製造されたステンレス鋼製鏡板は、従来の高強度ステンレス鋼板を基材とする鏡板に比較して鏡面研磨の負担が大幅に軽減され、比較的軟質のステンレス鋼板、たとえばダルロール仕上げした低級ステンレス鋼板も使用可能なため、安価に提供できる。軟質ステンレス鋼板の使用が可能なことは、施工現場に見合った三次元形状に成形加工されることを意味し、ステンレス鋼製鏡板の新たな展開も期待できる。
【実施例１】
【００２０】
バフ研磨で鏡面仕上げされた板厚１.５ｍｍのSUS304ステンレス鋼板をめっき原板に使用した。オルソケイ酸ソーダ：５０ｇ／ｌ，浴温：６０℃のアルカリ電解浴にめっき原板を浸漬し、電流密度：０.５ｋＡ／ｍ2で１０秒間陰極電解することにより電解脱脂した。次いで、濃度２％硫酸溶液に１０秒間浸漬してめっき原板を酸洗した。
酸洗後のめっき原板をＮｉストライクめっき浴に浸漬し、表４の条件下で膜厚：０.１ｍｍノＮｉストライクめっき層を形成した。
【００２１】
2005256079.tif 000006
【００２２】
次いで、表５に示す浴温：６０℃，ｐＨ：３.５の電気Ｎｉ-Ｂめっき浴を用い電流密度：０.５ｋＡ／ｄｍ2でＮｉ-Ｂめっき層を形成した。Ｎｉ-Ｂめっき層の膜厚は、めっき時間によって種々変化させた。
【００２３】
2005256079.tif 000007
【００２４】
電気Ｎｉ-Ｂめっきされたステンレス鋼板から試験片を切り出し、鏡面光沢度，耐疵付き性を調査した。
鏡面光沢度は、ポータブル光沢計（GMX202(反射角：２０度)：株式会社村上色彩技術研究所製）を用いて測定した。
【００２５】
鏡面ステンレス鋼板に対する落書きは、主として鍵等（Niめっき真鍮製が多用されている）による引掻き疵によるものが多い。そこで、表面性測定機（HEIDON-14型：新東科学株式会社製）を用い、先端にNiめっき真鍮製バナナクリップを装着した荷重ユニットを試験片に対して垂直に立て、５００ｇの荷重をかけながら２００ｍｍ／分の速度で１００ｍｍの長さに渡り試験片表面を摺擦した。そして、試験片表面を観察し、表面疵発生の有無及び疵の最大深さを測定した。疵が全く発生しない（最大深さ０.１μｍ未満）試験片を◎，僅かに疵付いた（最大深さ：０.３μｍ未満）試験片を○，歴然とした疵（最大深さ：０.３μｍ以上）が付いた試験片を×として耐疵付き性を評価した。
【００２６】
表６の試験結果にみられるように、Ｎｉ-Ｂめっき層を設けることによって、基材に使用したステンレス鋼板の鏡面光沢度を実質的に低下させることなく、耐疵付き性が大幅に改善されることが判った。膜厚が１〜１０μｍの範囲にあるＮｉ-Ｂめっき層が耐疵付き性を顕著に改善したが、薄すぎる膜厚では耐疵付き性が若干低下し、厚すぎる膜厚では光沢度が低下する傾向が窺われた。
【００２７】
2005256079.tif 000008
【実施例２】
【００２８】
板厚：２.０ｍｍの各種ステンレス鋼板を原板に使用し、実施例１と同様に脱脂，酸洗した後、膜厚：０.１μｍのＮｉストライクめっき層を形成した。次いで、光沢Ｃｕめっき浴を用い浴温：４０℃，電流密度：１０Ａ／ｄｍ2で光沢Ｃｕめっき層を、浴温：５５℃，ｐＨ：４.０の光沢Ｎｉめっき浴を用い電流密度：５Ａ／ｄｍ2で光沢Ｎｉめっき層を形成した。光沢Ｃｕ，Ｎｉめっき層の何れも、めっき時間の調整によって膜厚を変えた。光沢Ｃｕ，Ｎｉめっき浴の組成を表７に示す。
【００２９】
2005256079.tif 000009
【００３０】
鏡面ロール圧延として６００番で仕上げした鏡面ロールを用い、Ｃｕ又はＮｉめっきしたステンレス鋼板を伸び率１％で調質圧延した。鏡面ロール圧延後のステンレス鋼板に実施例１と同じ条件下でＮｉ-Ｂめっきを施した。そして、ステンレス鋼板から切り出した試験片について、同様に鏡面光沢度，耐疵付き性を調査した。
【００３１】
表８の試験結果にみられるように、Ｃｕ又はＮｉめっき層を鏡面ロール圧延で平滑化した後でＮｉ-Ｂめっき層を設けた本発明例１〜８は、鏡面仕上げ材でないステンレス鋼板を原板に使用しているにも拘わらず、鏡面光沢度：１３００以上の良好な鏡面特性を示し、目視観察で表面疵を全く検出できなかった。鏡面ロール圧延で平滑化した光沢Ｃｕ，Ｎｉめっき層は、膜厚：２μｍ未満では鏡面光沢度の改善効果が十分でなかったが、膜厚が２μｍ以上になると顕著な改善効果がみられた。他方、下層にＣｕ又はＮｉめっき層がないステンレス鋼板では、鏡面ロールを用いて調質圧延しても原板の凹凸がＮｉ-Ｂめっき層に大きく反映され良好な鏡面特性を示さなかった。
【００３２】
2005256079.tif 000010
【実施例３】
【００３３】
表６の試験番号１，表８の試験番号２，７のＮｉ-Ｂめっきステンレス鋼板に、Ｎ2雰囲気中で６００℃に２時間加熱する加熱処理を施した。加熱処理後の各Ｎｉ-Ｂめっきステンレス鋼板から試験片を切り出し、実施例１と同じ条件下で鏡面光沢度を測定した。また、荷重を１ｋｇとする以外は実施例１と同じ条件下で表面疵の発生有無及び表面疵の最大深さを調査した。その結果、何れの試験片も鏡面光沢度が変化せず、表面疵も全く発生しなかった。したがって、加熱処理によってＮｉ-Ｂめっき層が硬質化し、耐疵付き性が一層改善されたことが確認できた。
【産業上の利用可能性】
【００３４】
以上に説明したように、ステンレス鋼板表面に設けたＮｉ-Ｂめっき層で耐疵付き性を付与しているので、ステンレス鋼板本来の鏡面光沢を活かしながら、疵がつきにくく長期間にわたって光反射特性の優れた鏡面が維持される。そのため、各種建材に組み込まれる鏡板として使用でき、意匠性に優れた建築物が構築できる。また、軟質のステンレス鋼板も基材に使用できるので、三次元形状に加工しても良好な鏡面光沢が維持され、施工現場に見合った形状のステンレス鋼製鏡板が提供される。
【図面の簡単な説明】
【００３５】
【図１】ステンレス鋼製鏡板の製造工程を示すフロー図
【図１】
2005256079.tif 000011